(57)【要約】【課題】機械的物性を維持すると共に導電性フィラーの脱離によるスロッピング現象が最小化された製品に成形できる導電性樹脂組成物およびその製造方法を提供する。【解決手段】平均粒径が１〜５μｍである第１共重合体  １０〜４０重量％と、平均粒径が０．１〜１μｍである第２共重合体  ３０〜６０重量％と、スチレンとブタジエンとが６０：４０〜８０：２０の重量比で共重合された第３共重合体  １０〜２０重量％と、導電性フィラー  １〜１０重量％と、ゴム成分  ５〜１０重量％と、を含む導電性樹脂組成物およびその製造方法。【選択図】なし【特許請求の範囲】
【請求項１】
平均粒径が１〜５μｍである第１共重合体  １０〜４０重量％と、
平均粒径が０．１〜１μｍである第２共重合体  ３０〜６０重量％と、
スチレンとブタジエンとが６０：４０〜８０：２０の重量比で共重合された第３共重合体  １０〜２０重量％と、
導電性フィラー  １〜１０重量％と、
ゴム成分  ５〜１０重量％と、
を含む、導電性樹脂組成物。
【請求項２】
前記第１および第２共重合体は、スチレン−ブタジエン共重合体である、請求項１に記載の導電性樹脂組成物。
【請求項３】
前記導電性フィラーは、カーボンナノチューブ、フラーレン、グラフェン、グラファイト、カーボンファイバー、カーボンブラック、およびこれらのうち２以上の混合物からなる群より選択される少なくとも１種である、請求項１または２に記載の導電性樹脂組成物。
【請求項４】
前記ゴム成分は、スチレン−エチレン−ブタジエン−スチレンゴムである、請求項１〜３のいずれか１項に記載の導電性樹脂組成物。
【請求項５】
前記導電性樹脂組成物は、金属塩およびステラミドをさらに含む、請求項１〜４のいずれか１項に記載の導電性樹脂組成物。
【請求項６】
前記金属塩は、ステアリン酸カルシウム、ステアリン酸バリウム、ステアリン酸鉛、ステアリン酸マグネシウム、ステアリン酸亜鉛、およびこれらのうち２以上の混合物からなる群より選択される少なくとも１種である、請求項５に記載の導電性樹脂組成物。
【請求項７】
前記金属塩および前記ステラミドの含有量は、それぞれ前記導電性樹脂組成物の総重量を基準として１〜５重量％である、請求項５または６に記載の導電性樹脂組成物。
【請求項８】
前記導電性樹脂組成物は、シリコーンオイルをさらに含む、請求項１〜７のいずれか１項に記載の導電性樹脂組成物。
【請求項９】
前記シリコーンオイルは、ジメチルシリコーンオイル、メチルハイドロジェンシリコーンオイル、エステル変性シリコーンオイル、ヒドロキシシリコーンオイル、カルビノール変性シリコーンオイル、ビニルシリコーンオイル、シリコーンアクリレート、およびこれらのうち２以上の混合物からなる群より選択される少なくとも１種である、請求項８に記載の導電性樹脂組成物。
【請求項１０】
前記シリコーンオイルの含有量は、前記導電性樹脂組成物の総重量を基準として０．５〜５重量％である、請求項８または９に記載の導電性樹脂組成物。
【請求項１１】
請求項１〜１０のいずれか１項に記載の導電性樹脂組成物を含む、成形品。
【請求項１２】
前記成形品の伸び率が６０％以上である、請求項１１記載の成形品。
【請求項１３】
（ａ）平均粒径が１〜５μｍである第１共重合体および導電性フィラーを混合してマスターバッチを製造する工程と、
（ｂ）前記マスターバッチ、平均粒径が０．１〜１μｍである第２共重合体、スチレンとブタジエンとが６０：４０〜８０：２０の重量比で共重合された第３共重合体、およびゴム成分を混合する工程と、
を含む、導電性樹脂組成物の製造方法。
【請求項１４】
前記工程（ａ）は、金属塩およびシリコーンオイルを混合することを含む、請求項１３に記載の導電性樹脂組成物の製造方法。
【請求項１５】
前記工程（ｂ）は、ステラミドを混合することを含む、請求項１３または１４に記載の導電性樹脂組成物の製造方法。
【発明の詳細な説明】
【技術分野】
【０００１】
本発明は、導電性樹脂組成物およびその製造方法に関する。より詳しくは、機械的物性を維持すると共に、導電性フィラーの脱離によるスロッピング現象が最小化された製品に成形できる導電性樹脂組成物およびその製造方法に関する。
【背景技術】
【０００２】
熱可塑性樹脂は、加熱すると軟化して可塑性を示し、冷却すると固化するプラスチックである。このような熱可塑性樹脂は、加工性および成形性に優れ、各種生活用品、ＯＡ機器、電気／電子製品、車両用部品などに幅広く適用されている。
【０００３】
また、このような熱可塑性樹脂が用いられる製品の種類および特性によって、特殊な性質を与えて高付加価値の素材として使用しようする試みが継続的に行われている。
【０００４】
特に、樹脂製品間または他の素材との摩擦が発生する分野に熱可塑性樹脂を適用する場合、帯電現象による製品の損傷および汚染が発生するので、熱可塑性樹脂に電気伝導性（以下、「導電性」とも称する）を付与する必要がある。
【０００５】
このように、従来の熱可塑性樹脂に導電性を付与するために、カーボンナノチューブ、カーボンブラック、黒鉛、カーボンファイバー、金属粉末、金属コーティング無機粉末または金属ファイバーなどの導電性フィラーが用いられてきた。
【０００６】
例えば、特許文献１および２は、ポリスチレン、ＡＢＳのような熱可塑性樹脂とカーボンブラックとを配合した形態の導電性複合材を開示している。
【０００７】
また、特許文献３は、ポリフェニレンエーテル５０〜６５重量％、耐衝撃性ポリスチレン１０〜２０重量％、カーボンナノチューブ１〜３重量％などを含む半導体チップトレイ用樹脂組成物を開示している。
【先行技術文献】
【特許文献】
【０００８】
【特許文献１】米国特許第４４７８９０３号明細書
【特許文献２】韓国登録特許第１０−０３３０２００号公報
【特許文献３】韓国登録特許第１０−１２０４０３０号公報
【発明の概要】
【発明が解決しようとする課題】
【０００９】
上記特許文献１および２に記載の技術によれば、必要なレベルの導電性を付与するために過量のカーボンブラックが用いられる。そのため、熱可塑性樹脂から具現される固有の機械的物性、特に、耐衝撃性が顕著に低下することがある。
【００１０】
また、導電性複合材がシート状に成形される場合、スキン層の厚さがコア層の厚さに対して約１０〜２０％程度高いので、全体シートの厚さを変化させるかスキン層の厚さを薄くする場合、部位別に導電性の偏差が発生することがある。よって、過剰のカーボンブラックにより成形後のシートの表面に不要な粒子が残留して、製品の表面特性が低下する問題がある。
【００１１】
また、特許文献３に記載の樹脂組成物は、本質的に熱可塑性なので最終製品の形態によって自由に成形できるはずであるが、製品の成形時に、平面部に比べて高い延伸が必要な折曲部で前記樹脂組成物に分散されたカーボンナノチューブの分散が不均一になり、前記折曲部での導電性が顕著に低下する。したがって、精巧な成形が必要な製品、部品などに適用しにくく、高延伸によって薄膜化されたシートに必要なレベルの耐衝撃性を提供することができないという問題がある。
【００１２】
本発明は、上述した従来技術の問題点を解決するためのものであって、その目的は、機械的物性を維持すると共に導電性フィラーの脱離によるスロッピング現象が最小化された製品に成形できる導電性樹脂組成物およびその製造方法を提供することにある。
【課題を解決するための手段】
【００１３】
本発明の一側面は、平均粒径が１〜５μｍである第１共重合体１０〜４０重量％と、平均粒径が０．１〜１μｍである第２共重合体３０〜６０重量％と、スチレンとブタジエンとが６０：４０〜８０：２０の重量比で共重合された第３共重合体１０〜２０重量％と、導電性フィラー１〜１０重量％と、ゴム成分５〜１０重量％と、を含む導電性樹脂組成物を提供する。
【００１４】
一実施例において、前記第１および第２共重合体は、スチレン−ブタジエン共重合体であってもよい。
【００１５】
一実施例において、前記導電性フィラーは、カーボンナノチューブ、フラーレン、グラフェン、グラファイト、カーボンファイバー、カーボンブラック、およびこれらのうち２以上の混合物からなる群より選択される少なくとも１種であってもよい。
【００１６】
一実施例において、前記ゴム成分は、スチレン−エチレン−ブタジエン−スチレンゴムであってもよい。
【００１７】
一実施例において、前記導電性樹脂組成物は、金属塩およびステラミドをさらに含んでいてもよい。
【００１８】
一実施例において、前記金属塩は、ステアリン酸カルシウム、ステアリン酸バリウム、ステアリン酸鉛、ステアリン酸マグネシウム、ステアリン酸亜鉛、およびこれらのうち２以上の混合物からなる群より選択される少なくとも１種であってもよい。
【００１９】
一実施例において、前記金属塩および前記ステラミドの含有量は、それぞれ前記導電性樹脂組成物の総重量を基準として１〜５重量％であってもよい。
【００２０】
一実施例において、前記導電性樹脂組成物は、シリコーンオイルをさらに含んでいてもよい。
【００２１】
一実施例において、前記シリコーンオイルは、ジメチルシリコーンオイル、メチルハイドロジェンシリコーンオイル、エステル変性シリコーンオイル、ヒドロキシシリコーンオイル、カルビノール変性シリコーンオイル、ビニルシリコーンオイル、シリコーンアクリレート、およびこれらのうち２以上の混合物からなる群より選択される少なくとも１種であってもよい。
【００２２】
一実施例において、前記シリコーンオイルの含有量は、前記導電性樹脂組成物の総重量を基準として０．５〜５重量％であってもよい。
【００２３】
本発明の他の一側面は、前記導電性樹脂組成物を含む成形品を提供する。
【００２４】
一実施例において、前記成形品の伸び率が６０％以上であってもよい。
【００２５】
本発明の他の側面は、（ａ）平均粒径が１〜５μｍである第１共重合体および導電性フィラーを混合してマスターバッチを製造する工程と、（ｂ）前記マスターバッチ、平均粒径が０．１〜１μｍである第２共重合体、スチレンとブタジエンとが６０：４０〜８０：２０の重量比で共重合された第３共重合体、およびゴム成分を混合する工程と、を含む導電性樹脂組成物の製造方法を提供する。
【００２６】
一実施例において、前記工程（ａ）は、金属塩およびシリコーンオイルを混合することを含んでもよい。
【００２７】
一実施例において、前記工程（ｂ）は、ステラミドを混合することを含んでもよい。
【発明の効果】
【００２８】
本発明の一側面による導電性樹脂組成物は、熱可塑性樹脂、導電性フィラー、およびゴム成分を含み、前記熱可塑性樹脂が３種の共重合体を含むことで、機械的物性を維持すると共に導電性フィラーの脱離によるスロッピング現象が最小化された製品に成形することができる。
【００２９】
また、前記導電性樹脂組成物から製造された成形品は、表面の全領域で導電性が均一に具現されるので、一般的な製品だけではなく、より精巧な成形が必要な製品、部品などに至るまで適用範囲を拡大することができる。
【００３０】
本発明の効果は、上述した効果に限定されるものではなく、本発明の詳細な説明または請求の範囲に記載された発明の構成から推論可能な全ての効果を含むものと理解しなければならない。
【発明を実施するための形態】
【００３１】
以下、本発明を説明する。しかしながら、本発明は種々の異なる形態で具現することができる。したがって、ここで説明する実施形態に限定されるものではない。
【００３２】
明細書全体において、ある部分が他の部分と「連結」されているとの用語は、「直接的に連結」されている場合だけでなく、それらの間に他の部材を介在して「間接的に連結」されている場合も含む。また、ある部分がある構成要素を「含む」との用語は、特に反対の記載がない限り、他の構成要素を除外することではなく他の構成要素をさらに具備できることを意味する。
【００３３】
（導電性樹脂組成物）
本発明の一側面は、平均粒径が１〜５μｍである第１共重合体１０〜４０重量％と、平均粒径が０．１〜１μｍである第２共重合体３０〜６０重量％と、スチレンとブタジエンとが６０：４０〜８０：２０の重量比で共重合された第３共重合体１０〜２０重量％と、導電性フィラー１〜１０重量％と、ゴム成分５〜１０重量％と、を含む導電性樹脂組成物を提供する。ここで、前記「重量％」は、前記導電性樹脂組成物の総重量を基準とする。
【００３４】
前記第１および第２共重合体は、スチレン−ブタジエン共重合体であってもよい。本明細書で使用した用語「スチレン−ブタジエン共重合体」は、通常のＨＩＰＳ（Ｈｉｇｈ  Ｉｍｐａｃｔ  Ｐｏｌｙｓｔｙｒｅｎｅ）を指すもので、ゴム変性スチレン系共重合体またはゴム変性ポリスチレンと解釈できる。
【００３５】
前記第１共重合体の平均粒径は１〜５μｍであり、ゴム成分であるブタジエンの含有量は、共重合体の総重量を基準として７．５〜９重量％であってもよい。前記第１共重合体は、平均粒径が相対的に大きく、必要に応じて過量のミネラルオイル（約３〜５重量％）を添加して混合物形態で用いることができるので、高流動性を有することができる。
【００３６】
前記第１共重合体の含有量は、前記導電性樹脂組成物の総重量を基準として１０〜４０重量％であり、好ましくは２０〜４０重量％であってもよい。前記第１共重合体の含有量が１０重量％未満であると、流動性が低くなり成形性が低下することがある。一方、４０重量％を超えると、前記導電性樹脂組成物から製造された成形品の機械的物性が低下することがある。
【００３７】
前記導電性樹脂組成物は、平均粒径が０．１〜１μｍである第２共重合体をさらに含む。前記第２共重合体のゴム成分であるブタジエンの含有量は、共重合体の総重量を基準として７．５〜８．５重量％であってもよい。前記第２共重合体は、平均粒径が前記第１共重合体に比べて相対的に小さく、必要に応じて少量のミネラルオイル（約０．５〜３重量％）を添加して混合物の形態で用いることができるので、高光沢、高衝撃特性等を有することができる。
【００３８】
前記第２共重合体の含有量は、前記導電性樹脂組成物の総重量を基準として３０〜６０重量％であり、好ましくは３５〜５０重量％であってもよい。前記第２共重合体の含量が３０重量％未満であると、成形品の表面特性および機械的物性が低下することがあり、６０重量％を超えると、組成物の流動性が低くなり成形性が低下することがある。
【００３９】
前記導電性樹脂組成物は、スチレンとブタジエンとが６０：４０〜８０：２０、好ましくは６５：３５〜７５：２５の重量比で共重合された第３共重合体１０〜２０重量％をさらに含む。前記第３共重合体は、前記第１および第２共重合体に比べて相対的に多い量のゴム成分、すなわち、ブタジエンを含む。このため、これを含む導電性樹脂組成物から製造された成形品の機械的物性、特に、耐衝撃性を顕著に向上させることができ、透明性、光沢性に優れて前記成形品の表面の平滑度を改善することができる。また、前記第１および第２共重合体だけでなく、後述するゴム成分との相溶性に優れ、円滑に混練、押出できる。
【００４０】
前記第３共重合体の含有量は、前記導電性樹脂組成物の総重量を基準として１０〜２０重量％である。前記第３共重合体の含有量が１０重量％未満であると、成形品の表面特性と機械的物性が低下することがあり、２０重量％を超えると、組成物の流動性が低くなり成形性が低下することがある。
【００４１】
前記導電性樹脂組成物は、導電性フィラー１〜１０重量％、好ましくは１〜５重量％を含む。前記導電性フィラーの含有量が１重量％未満であると、樹脂および製品に対する導電性付与効果がわずかである。一方、１０重量％を超えると、前記第１〜第３共重合体およびゴム成分の相対的な含有量が少なくなるかその均衡が崩されて、樹脂組成物の成形性および成形品の機械的物性が低下することがあり、導電性フィラー間の凝集現象により分散性が低下することがある。
【００４２】
前記導電性フィラーは、カーボンナノチューブ、フラーレン、グラフェン、グラファイト、カーボンファイバー、カーボンブラック、およびこれらのうち２以上の混合物からなる群より選択される少なくとも１種であってもよい。好ましくは、前記共重合体との混練容易性を考慮してカーボンナノチューブであってもよいが、これに限定されるものではない。
【００４３】
前記カーボンナノチューブは、導電性が低い共重合体樹脂に導電性を付与するための物質であって、前記カーボンナノチューブが添加された樹脂組成物を成形して製造された製品の表面抵抗を減少させることで、導電性およびそれによる帯電防止特性を向上させることができる。
【００４４】
具体的には、前記カーボンナノチューブが共重合体樹脂と混合されると、それぞれのカーボンナノチューブが共重合体樹脂中に分散され、互いに連結されることで連続した３次元ネットワーク構造を形成することができ、これによって、優れた導電性を示すことができる。
【００４５】
前記カーボンナノチューブを合成する方法としては、アーク放電法（Ａｒｃ−ｄｉｓｃｈａｒｇｅ）、熱分解法（Ｐｙｒｏｌｙｓｉｓ）、レーザー蒸着法（Ｌａｓｅｒ  ｖａｐｏｒｉｚａｔｉｏｎ）、プラズマ化学気相蒸着法（Ｐｌａｓｍａ  ｃｈｅｍｉｃａｌ  ｖａｐｏｒ  ｄｅｐｏｓｉｔｉｏｎ）、熱化学気相蒸着法（Ｔｈｅｒｍａｌ  ｃｈｅｍｉｃａｌ  ｖａｐｏｒ  ｄｅｐｏｓｉｔｉｏｎ）などがあるが、合成方法に制限されることなく、製造された全てのカーボンナノチューブを用いることができる。
【００４６】
また、前記カーボンナノチューブは、壁（層）の数によって単一壁カーボンナノチューブ（Ｓｉｎｇｌｅ  ｗａｌｌ  ｃａｒｂｏｎ  ｎａｎｏｔｕｂｅ）、二重壁カーボンナノチューブ（Ｄｏｕｂｌｅ  ｗａｌｌ  ｃａｒｂｏｎ  ｎａｎｏｔｕｂｅ）、多重壁カーボンナノチューブ（Ｍｕｌｔｉ  ｗａｌｌ  ｃａｒｂｏｎ  ｎａｎｏｔｕｂｅ）などに分類される。前記カーボンナノチューブは、これらのカーボンナノナノチューブ、切頭された円錐型のグラフィン（ｔｒｕｎｃａｔｅｄ  ｇｒａｐｈｅｎｅ）が多数積層された中空管形態のカーボンナノファイバー（ｃｕｐ−ｓｔａｃｋｅｄ  ｃａｒｂｏｎ  ｎａｎｏｆｉｂｅｒ）、およびこれらのうち２以上の混合物からなる群より選択される少なくとも１種であることが好ましく、より好ましくは、製造の容易性および経済性に優れた多重壁カーボンナノチューブであるが、これに限定されるものではない。
【００４７】
前記カーボンナノチューブは、平均外径が８〜５０ｎｍであることが好ましく、平均内径が前記平均外径の好ましくは４０％以上、より好ましくは４０〜９０％であることが好ましい。なお、前記外径は、カーボンナノチューブの壁を成すグラファイト層が含まれたカーボンナノチューブの横断面の直径を意味し、前記内径は、グラファイト層が除外された中空横断面の直径を意味する。
【００４８】
このとき、前記カーボンナノチューブの単一本の平均外径が８ｎｍ未満であるか５０ｎｍ超であると、それらが凝集されて形成したカーボンナノチューブ集合体の平均バンドル径が後述する範囲に調節されない場合があるので、上記のような外径の範囲を有するカーボンナノチューブを用いることが好ましい。本明細書で使用した用語「バンドル（ｂｕｎｄｌｅ）」は、複数のカーボンナノチューブが並んで配列されるか、互いに縺れた状態のバンドルあるいはロープ形態を指すもので、それとは異なり複数のカーボンナノチューブが一定の形状を有さずに存在する場合「非バンドル型」と称する。
【００４９】
また、カーボンナノチューブは、カーボン含量が高いほど触媒のような不純物が少なくて優れた導電性を具現することができる。よって、前記カーボンナノチューブのカーボン純度は、好ましくは９５％以上、より好ましくは９５〜９８％、さらに好ましくは９５〜９７％である。
【００５０】
前記カーボンナノチューブのカーボン純度が９５％未満であると、カーボンナノチューブの構造的欠陥が誘発されて結晶性が低下することがあり、カーボンナノチューブが外部刺激により容易に切断、破壊することがある。
【００５１】
一方、上記のような単一本のカーボンナノチューブがバンドル形態に凝集して形成されたカーボンナノチューブ集合体の平均バンドル径は、好ましくは１〜１０μｍ、より好ましくは１〜５μｍ、さらに好ましくは２〜４μｍである。また、平均バンドル長さは、好ましくは１０〜１００μｍ、より好ましくは２０〜６０μｍ、さらに好ましくは２５〜５５μｍである。
【００５２】
前記カーボンナノチューブ集合体の平均バンドル径が１μｍ未満であるか平均バンドル長さが１００μｍを超えると、分散性が低下して前記導電性樹脂組成物の部位別の導電性が不均一になることがある。また、平均バンドル径が１０μｍを超えるか平均バンドル長さが１０μｍ未満であると、ネットワーク構造が不安定になり導電性が低下することがある。
【００５３】
前記導電性樹脂組成物は、ゴム成分を５〜１０重量％を含む。前記ゴム成分は、前記第１〜第３共重合体を含む樹脂の硬質特性を補完することで、前記導電性樹脂組成物とその成形品の伸び率、衝撃強度等を向上させることができる。前記ゴム成分の含有量が５重量％未満であると、耐衝撃性が低下することがあり、一方１０重量％を超えると、スロッピング現象が起きるか成形性が低下することがある。
【００５４】
前記ゴム成分は、ブタジエンゴム、イソプレンゴム、スチレン−ブタジエン−スチレンゴム、スチレン−イソプレン−スチレンゴム、アクリロニトリル−ブタジエンゴム、スチレン−ブタジエンゴム、エチレン−プロピレンゴム、スチレン−エチレン−ブタジエン−スチレンゴム、およびこれらのうち２以上の混合物からなる群より選択された少なくとも１種であることが好ましく、より好ましくはスチレン−エチレン−ブタジエン−スチレンゴムであるが、これらに限定されるものではない。
【００５５】
このように、前記導電性樹脂組成物の第１〜第３共重合体およびゴム成分は、それぞれ異なる性質と機能とを有するが、これらが相互にかつ有機的に組み合わされ、混合された場合、前記導電性樹脂組成物の成形性と機械的物性とを同時に向上させるだけでなく、成形物中の導電性フィラーの分散を阻害しない。よって、最終製品の部位別形態や構造に関係なく、全体的に一定のレベルの導電性を具現することができるため、製品の信頼性、再現性を向上させることができる。また、導電性フィラーの任意的な脱離により最終製品の表面に不要な粉塵が残留するスロッピング現象を軽減させることができる。
【００５６】
前記導電性樹脂組成物は、金属塩１〜５重量％およびステラミド１〜５重量％をさらに含んでいてもよい。前記金属塩は、前記導電性樹脂組成物から製造された成形品の表面を滑らかくすることで、スロッピング現象を最小化することができる。前記金属塩の含量が１重量％未満であると、それにより製造された成形品の表面に不要な突起が生じ表面特性が低下することがあり、５重量％を超えると導電性が低下することがある。
【００５７】
前記金属塩は、ステアリン酸カルシウム、ステアリン酸バリウム、ステアリン酸鉛、ステアリン酸マグネシウム、ステアリン酸亜鉛、およびこれらのうち２以上の混合物からなる群より選択される少なくとも１種であることが好ましく、より好ましくはステアリン酸亜鉛であるが、これらに限定されるものではない。
【００５８】
また、前記ステラミドは、前記導電性樹脂組成物の流動性を向上させるため、これを成形する場合、延伸による導電性偏差を最小化することができる。前記ステラミドの含有量が１重量％未満であると、最終製品で部位別の導電性偏差が増加することがあり、５重量％を超えると、樹脂組成物の流動性が過度に上昇して機械的物性が低下することがある。前記ステラミドは、単独で用いてもよく、オレアミド、トカミドのような成分と共に用いてもよい。
【００５９】
一方、前記導電性樹脂組成物は、シリコーンオイル０．５〜５重量％をさらに含んでいてもよい。前記シリコーンオイルは、前記金属塩と同様に、前記導電性樹脂組成物から製造された成形品の表面を滑らかにすることでスロッピング現象を最小化することができる。前記シリコーンオイルの含有量が０．５重量％未満であると、それにより製造された成形品の表面に不要な突起が生じて表面特性が低下することがあり、５重量％を超えると、導電性が低下することがある。
【００６０】
前記シリコーンオイルは、ジメチルシリコーンオイル、メチルハイドロジェンシリコーンオイル、エステル変性シリコーンオイル、ヒドロキシシリコーンオイル、カルビノール変性シリコーンオイル、ビニルシリコーンオイル、シリコーンアクリレート、およびこれらのうち２以上の混合物からなる群より選択される少なくとも１種が好ましく、より好ましくはジメチルシリコーンオイルであるが、これらに限定されるものではない。
【００６１】
（成形品）
本発明の他の一側面は、前記導電性樹脂組成物を含む成形品を提供する。前記成形品の伸び率は、６０％以上であってもよい。本明細書で使用した用語「伸び率」は、引張試験で破断後の試験片を突き合わせ、標点間の変形量を求めてこれを百分率（％）で示したものである。前記成形品の伸び率が６０％未満であると、複雑な形態、構造に成形しにくい場合がある。
【００６２】
前記成形品は、前記導電性樹脂組成物から製造されるので、一定レベルの導電性を有することができる。例えば、前記成形品の表面抵抗は、５．０〜６．０Ω／ｓｑの範囲であってもよい。
【００６３】
また、前記成形品は、シート、フィルムまたはそれと類似した形態を有することができ、一定レベルの導電性とそれによる帯電防止特性とを有するので、電子部品の移送モジュール、半導体移送トレイ、キャリアテープ、パイプなどに適用できる。
【００６４】
（導電性樹脂組成物の製造方法）
本発明の他の一側面は、（ａ）平均粒径が１〜５μｍである第１共重合体および導電性フィラーを混合してマスターバッチを製造する工程と、（ｂ）前記マスターバッチ、平均粒径が０．１〜１μｍである第２共重合体、スチレンとブタジエンとが６０：４０〜８０：２０の重量比で共重合された第３共重合体、およびゴム成分を混合する工程と、を含む導電性樹脂組成物の製造方法を提供する。
【００６５】
前記第１〜第３共重合体、導電性フィラー、およびゴム成分の作用効果、含有量、および使用可能な種類などは、上述の通りである。
【００６６】
すなわち、前記導電性樹脂組成物は、まず、高分子成分と導電性フィラーとを混合してマスターバッチを製造し、これに追加的に他の高分子成分とゴム成分とを混合することにより前述した組成比を有するように製造できる。このとき、前記マスターバッチは、前記導電性樹脂組成物の総重量を基準として好ましくは１０〜５０重量％、より好ましくは２０〜４０重量％の範囲で製造できる。
【００６７】
前記導電性樹脂組成物は、基本的に一定レベルの機械的物性と成形性とを有する熱可塑性樹脂、およびそれに導電性を付与することができる導電性フィラー、例えば、金属、その他無機物などを含む。このような導電性樹脂組成物を製造するためには、熱可塑性樹脂と導電性フィラーとを混合するための工程を要する。
【００６８】
従来、樹脂組成物の導電性を向上させるために、前記導電性フィラーの含有量を増加させる技術が提案された。ただし、同種の導電性フィラー、特に、カーボンナノチューブの含有量を一定レベル以上に増加させると、樹脂自体の機械的物性だけでなく加工性、作業性などが低下する問題があった。これを解消するために、カーボンナノチューブに比べて導電性付与の効果は低いものの、加工性および作業性に優れたカーボンブラックなどを併用することによって、導電性樹脂組成物中の導電性フィラーの総含有量を増加させるための試みが行われた。
【００６９】
しかし、このような方法は、導電性フィラーの種類と含有量とを異なるように調節した方法に過ぎず、樹脂と導電性フィラーとの混合が単一工程によって行われた点で共通する。
【００７０】
これに対して、前記工程（ａ）で、平均粒径が１〜５μｍである第１共重合体および導電性フィラーを混合、押出して、必要な濃度の導電性フィラーを含むマスターバッチを製造することができる。
【００７１】
本明細書で使用した用語「マスターバッチ（ｍａｓｔｅｒ  ｂａｔｃｈ）」は、樹脂組成物を製造する場合に、高濃度のフィラー、添加剤などを予め分散させたもので、このようなマスターバッチの製造を通じて樹脂組成物中の導電性フィラーの分散性を向上させることができる。これによって、前記導電性樹脂組成物の全領域に対して均一な導電性を付与することができる。
【００７２】
このとき、前記マスターバッチは、球状（ｓｐｈｅｒｅ）、ペレット状（ｐｅｌｌｅｔ）などに製造できるが、以後の工程で第２共重合体、第３共重合体、およびゴム成分と配合されて、前記導電性フィラーの分散性を向上させることが可能であれば、その形態に制限なしに製造することができる。
【００７３】
一方、前記工程（ａ）が好ましくは１８０〜３００℃、より好ましくは２２０〜２４０℃、さらに好ましくは２３０℃の温度で行われてもよい。前記工程（ａ）の工程温度が１８０℃未満であると、第１共重合体が部分的に溶融されて押出成形性と導電性フィラーの分散性とが低下する場合があり、３００℃を超えると、第１共重合体が任意に熱分解されるか変性することがある。
【００７４】
また、前記工程（ａ）で、前記導電性フィラーと前記第１共重合体とを好ましくは１０〜５００ｋｇ／ｈｒ、より好ましくは１０〜３０ｋｇ／ｈｒの押出速度で押出することができる。前記押出速度が１０ｋｇ／ｈｒ未満であると、生産性が低下することがあり、５００ｋｇ／ｈｒを超えると、導電性フィラーと第１共重合体との均一混合性が低下することがある。
【００７５】
前記工程（ａ）の生成物であるマスターバッチは、一定の含有量の導電性フィラーを含んでいてもよい。例えば、前記マスターバッチに含まれる導電性フィラーの含有量が１〜２０重量％であってもよい。
【００７６】
前記導電性フィラーがカーボンナノチューブである場合、前記カーボンナノチューブは、粉末状のものを機械的、物理的に打錠してペレット状に加工したものであって、加工後のカーボンナノチューブの見掛け密度が好ましくは０．０１〜０．２ｇ／ｍｌ、より好ましくは０．０５〜０．２ｇ／ｍｌであってもよい。前記カーボンナノチューブの見掛け密度が上記範囲から外れると、カーボンナノチューブを１０重量％以上含む濃縮マスターバッチを製造しにくい場合がある。ペレット状に加工されたカーボンナノチューブは、作業中に粉末の飛散を防止するため作業環境を改善することができる。
【００７７】
一方、前記工程（ａ）で、押出時に使用される押出機は、１つのスクリューを含む単軸押出機、または複数のスクリューを含む多軸押出機であってもよく、好ましくは、各成分間の均一な混合、押出のために２個のスクリューを含む２軸押出機を例示することができる。
【００７８】
このとき、前記押出機を用いた混練過程で導電性フィラーの破損を防止するため、好ましくは、２軸押出機を用いて前記第１共重合体を押出機側から投入し、導電性フィラーを、サイドフィーダー（Ｓｉｄｅ  ｆｅｅｄｅｒ）を用いて前記押出機に供給することで溶融混練する方法を用いることができる。
【００７９】
前記工程（ｂ）では、前記マスターバッチに含まれた導電性フィラーを第２共重合体、第３共重合体、およびゴム成分と混合して希釈（ｌｅｔ−ｄｏｗｎ）できる。前記工程（ｂ）で添加される前記第２共重合体、第３共重合体およびゴム成分の量は、生成物である導電性樹脂組成物中の導電性フィラーの含有量を１〜１０重量％に希釈できる程度であれば十分である。
【００８０】
前記工程（ｂ）で、前記マスターバッチと第２共重合体、第３共重合体およびゴム成分との混合は、溶融混合法（Ｍｅｌｔ  ｃｏｍｐｏｕｎｄｉｎｇ）、イン・サイチュ重合法（Ｉｎ−ｓｉｔｕ  ｐｏｌｙｍｅｒｉｚａｔｉｏｎ）、溶液混合法（ｓｏｌｕｔｉｏｎ  ｍｉｘｉｎｇ）などを用いることができる。好ましくは、押出機などを用いて高温、高せん断力下で導電性フィラーを樹脂内に均一に分散させることで大容量化および製造コストの節減が可能な溶融混合法を用いることができる。前記押出機の種類、特徴、選択基準などに関しては上述の通りである。
【００８１】
このように、前記工程（ａ）および工程（ｂ）を通じて製造された導電性樹脂組成物は、従来の製造方法、例えば、マスターバッチを経ずに製造された導電性樹脂組成物に比べて導電性と機械的物性とをバランスよく具現することができ、延伸による導電性の偏差を最小化して最終製品の部位別形態、構造に関係なく全体的に一定レベルの導電性を具現することができる。よって、製品の信頼性、再現性を向上させることができる。また、導電性フィラーの任意的な脱離により最終製品の表面に不要な粉塵が残留するスロッピング現象を軽減させることができる。
【００８２】
一方、前記工程（ａ）で、金属塩およびシリコーンオイルをさらに混合することができ、前記工程（ｂ）で、ステラミドをさらに混合することができる。このとき、前記金属塩、シリコーンオイル、およびステラミドの作用効果、含有量、および使用可能な種類などに対しては上述の通りである。
【実施例】
【００８３】
以下、本発明の実施例を詳しく説明する。
【００８４】
（実施例および比較例）
多重壁カーボンナノチューブ（ＭＷＣＮＴまたはＣＮＴ）１０重量部を二軸押出機のサイドフィーダー（Ｓｉｄｅ  Ｆｅｅｄｅｒ）に投入し、第１共重合体のスチレン−ブタジエン共重合体（ＨＩＰＳ１）７６重量部、ステアリン酸亜鉛  ８重量部、およびジメチルシリコーンオイル  ６重量部を、メインホッパー（Ｍａｉｎ  Ｈｏｐｐｅｒ）に２５ｋｇ／ｈｒの速度で投入した後、２００ｒｐｍおよび２３０℃の条件下で溶融混練して、マスターバッチを製造した。
【００８５】
前記マスターバッチ、第２共重合体であるスチレン−ブタジエン共重合体（ＨＩＰＳ２）、第３共重合体であるスチレン−ブタジエン共重合体（ＨＩＰＳ３、スチレン：ブタジエン＝７０：３０重量比）、ゴム成分（スチレン−ブタジエン−スチレンゴム（ＳＢＳ）および／またはスチレン−エチレン−ブタジエン−スチレンゴム（ＳＥＢＳ））、およびステラミドを下記表１に記載した割合で二軸押出機に投入し、２００ｒｐｍおよび２５０℃の条件下で溶融混練して導電性樹脂組成物を製造した後、射出成形機を用いて物性測定のためのシート状試験片を製造した。ＨＩＰＳ１〜ＨＩＰＳ３を含めた原料物質の諸元を下記表２に示す。
【００８６】
【表１】
2019094486.tif 000002
【００８７】
【表２】
2019094486.tif 000003
【００８８】
実験例：導電性樹脂組成物に対する物性の測定
上記実施例および比較例によって製造されたそれぞれのシート状試験片に対する機械的、物理的、および電気的特性を測定し、その結果を下記表３に示した。
【００８９】
【表３】
2019094486.tif 000004
【００９０】
上記表３を参照すると、比較例１〜９による試験片の表面から、小さい突起または大きい突起が観察された。試験片の表面から観察された突起は、導電性フィラーであるカーボンナノチューブが脱離されて試験片の表面に付き出して生成されたものである（スロッピング現象）。よって、このようなシートを用いて生産される製品、例えば、半導体、ＬＣＤ、車両用電装部品を生産する過程で不要な粉塵を誘発するようになり、このような粉塵は、製品に欠陥を起こす要因になる。一方、実施例１〜８により、カーボンナノチューブ、３種のＨＩＰＳ、およびＳＥＢＳを含む導電性樹脂組成物から製造された試験片の表面では、このような突起が観察されず、製品の生産が円滑に行われるだけでなく、生産された製品の信頼性、再現性を顕著に改善することができるが示唆された。
【００９１】
特に、実施例３と比較例５とによる試験片の物性を比較すると、ゴム成分としてＳＢＳが用いられた比較例５による試験片では、スロッピング現象により試験片の表面で導電性が不均一であるが、ゴム成分としてＳＥＢＳが用いられた実施例３による試験片では、スロッピング現象が起こらず、表面で導電性が均一に具現され、伸び率も６１％と相対的に高く測定された。
【００９２】
一方、実施例１〜８による試験片の伸び率は６０％以上であり、比較例１〜９に比べて高く測定され、精巧な成形が必要な製品、部品などに相対的に容易に適用できると予想される。
【００９３】
前述した本発明の説明は例示のためのものに過ぎず、本発明が属する技術の分野における通常の知識を有する者であれば、本発明の技術的思想や必須的な特徴変更することなく他の具体的な形態に容易に変更が可能である。したがって、上述した実施例は全ての面で例示的なものであり、限定的でないものと理解しなければならない。例えば、単一型として説明されている各構成要素は分散して実施することもでき、同様に、分散されたものとして説明されている構成要素を結合された形態で実施することもできる。
【００９４】
本発明の範囲は、後述する特許請求の範囲により示されるが、特許請求の範囲の意味および範囲、そしてその均等概念から導出される全ての変更または変形された形態は、本発明の範囲に含まれるものと解釈しなければならない。